(57)【要約】【課題】潜在指紋を人間の目視で観察しえるものとするためには、指紋採取用粉体と前記した分泌物との親和性とを高める必要がある。本発明は、この親和性が向上した粉体を提供することを課題とする。    【解決手段】本発明の指紋採取用粉体は、ガラスからなる指紋採取用粉体であり、該ガラスがＡｌ２Ｏ３及びＢ２Ｏ３から選ばれる少なくとも一つを２〜４５重量％含有し、Ｔｉ、Ｚｒ、Ｚｎ、Ｓｎ、Ｉｎ、Ｓｂ、Ｐｂ、Ｂｉのそれぞれの酸化物の合計量が０〜１重量％となるように含有する珪酸塩ガラスとすること。【選択図】図１
2008284072.tif 000002
【特許請求の範囲】
【請求項１】
ガラスからなる指紋採取用粉体であり、該ガラスがＡｌ２Ｏ３及びＢ２Ｏ３から選ばれる少なくとも一つを２〜４５重量％含有し、Ｔｉ、Ｚｒ、Ｚｎ、Ｓｎ、Ｉｎ、Ｓｂ、Ｐｂ、Ｂｉのそれぞれの酸化物の合計量が０〜１重量％となるように含有する珪酸塩ガラスであることを特徴とする指紋採取用粉体。
【請求項２】
前記ガラスがＡｌ２Ｏ３及びＢ２Ｏ３を含有し、Ａｌ２Ｏ３を４〜３０重量％含有することを特徴とする請求項１に記載の指紋採取用粉体。
【請求項３】
前記ガラスがＡｌ２Ｏ３及びＢ２Ｏ３を含有し、Ｂ２３３を２〜１５重量％含有することを特徴とする請求項１又は請求項２に記載の指紋採取用粉体。
【請求項４】
前記ガラスがＣａＯ、及びＭｇＯから選ばれる少なくとも一つを１５〜３０重量％含有することを特徴とする請求項１乃至３のいずれかに記載の指紋採取用粉体。
【請求項５】
粉体が５〜６００μｍの大きさを有することを特徴とする請求項１乃至請求項４のいずれかに記載の指紋採取用粉体。
【請求項６】
粉体が円柱状の形状を有することを特徴とする請求項１乃至請求項５のいずれかに記載の指紋採取用粉体。
【請求項７】
円柱状の平均直径が３〜３０μｍであることを特徴とする請求項６に記載の指紋採取用粉体。
【請求項８】
請求項１乃至請求項７のいずれかに記載の指紋採取用粉体の製法であり、繊維化されたガラスを粉砕する工程を有することを特徴とする指紋採取用粉体の製法。
【発明の詳細な説明】
【技術分野】
【０００１】
本発明は指紋採取用粉体に関する。
【背景技術】
【０００２】
物品に付着した指紋を採集するための粉体は、アルミニウム粉体が用いられてきた。そして、粉体と人体より分泌されるアミノ酸、脂肪酸との親和性を高めることで、詳細な情報を伴った指紋を鮮明に得る工夫がなされてきている。例えば、特許文献１では、フッ化黒鉛を指紋採集用粉体とし、特許文献２及び３では、粉体表面が撥水性となるような処理がなされている。
【特許文献１】特開昭５９−７５０３９号公報
【特許文献２】特開平１０−１５５７７４号公報
【特許文献３】特開２００４−２２３０２９号公報
【発明の開示】
【発明が解決しようとする課題】
【０００３】
詳細な情報を伴った指紋を鮮明に得るためには、人間の目視では観察できない潜在指紋を、指紋採取用粉体を用いることで観察しえる状況とせしめる必要がある。該潜在指紋は、指先の分泌物からなるものであり、該分泌物は、９８〜９９％の水分、ＮａＣｌ、ＫＣｌ、ＣａＣｌ２等の無機塩、アミノ酸、乳酸、尿酸等の有機物等からなる。
【０００４】
潜在指紋を人間の目視で観察しえるものとするためには、指紋採取用粉体と前記した分泌物との親和性とを高める必要がある。本発明は、この親和性が向上した粉体を提供することを課題とする。    
【課題を解決するための手段】
【０００５】
本発明者は、指紋採取用粉体と前記した分泌物との親和性を向上させるための手段を検討するにあたり、アミノ酸、乳酸、尿酸等がいかなる状況で分泌されるのかを検討した。これらは、水分とともに分泌されるので、弱酸性、又は弱アルカリ性となるように解離する。
【０００６】
分泌物を構成する有機物成分は、酸性、又は弱アルカリ性のいずれかに性質を有していると考えられることから、本発明者は、酸性物質とアルカリ性物質の両方に親和性が高い粉体を提供できれば、本発明の課題をできるのではとの着想に至った。
【０００７】
そして、酸性物質とアルカリ性物質の両方に親和性が高い粉体は、酸性溶液及びアルカリ性溶液の両方への溶解性が高い物質から提供可能であり、そのような物質としてガラス材料が好適であるとの発想に至った。
【０００８】
すなわち、本発明の指紋採取用粉体は、ガラスからなる指紋採取用粉体であり、該ガラスがＡｌ２Ｏ３及びＢ２Ｏ３から選ばれる少なくとも一つを２〜４５重量％含有し、Ｔｉ、Ｚｒ、Ｚｎ、Ｓｎ、Ｉｎ、Ｓｂ、Ｐｂ、Ｂｉのそれぞれの酸化物の合計量が０〜１重量％となるように含有する珪酸塩ガラスであることを特徴とする。
【０００９】
指紋採取用粉体を粉体として安定的に使用するためにガラス自体の耐水性が良いことが望ましい。従って、本発明は、ガラスを珪酸塩ガラスとし、そして、Ａｌ２Ｏ３及びＢ２Ｏ３から選ばれる少なくとも一つ、好ましくは両方を２〜４５重量％、好ましく４〜３５重量％、より好ましくは６〜２４重量％含有するものとした。Ａｌ２Ｏ３及びＢ２Ｏ３から選ばれる少なくとも一つ、好ましくは両方をこれらの量含有する珪酸塩ガラスは、耐水性が良くなり、耐酸性と耐アルカリ性が低いものとなる。
【００１０】
また、Ｔｉ、Ｚｒ、Ｚｎ、Ｓｎ、Ｉｎ、Ｓｂ、Ｐｂ、Ｂｉのそれぞれの酸化物は、ガラスに耐酸性及び耐アルカリ性のうち少なくとも一方は向上させる。本発明は、ガラスがこれら酸化物を全く含有しないか、これら酸化物から選ばれる少なくとも一つを少量含有することで、ガラスの耐酸性及び耐アルカリ性を低いものとしている。これらの酸化物の含有量の合計は、０〜１重量％、好適は０〜０．５重量％、より好適には０〜０．２重量％とする。
【００１１】
本発明において、Ａｌ２Ｏ３の含有量４重量％未満の場合、ガラスの耐水性が十分でない場合がある。耐水性を向上させるとの観点からは、Ａｌ２Ｏ３の含有量は６重量％以上、さらに９重量％以上とすることが好ましい。さらに、９重量％以上とすると、ガラスの耐酸性がより低いものとできるので好ましい。
【００１２】
他方、３０重量％超では、ガラス製造時の溶解性が悪くなり、均質なガラスを製造しにくくなる。この観点から、Ａｌ２Ｏ３の含有量は、２５重量％以下、好ましくは２０重量％以下、より好ましくは、１６重量％以下とすることが好ましい。
【００１３】
また、前記ガラスがＢ２Ｏ３を２〜１５重量％、好ましくは３〜１０重量％、より好ましくは４〜８重量％含有することが好ましい。Ｂ２Ｏ３は、ガラスの耐酸性、耐アルカリ性を低下させることができる成分であり、ガラス中に含有させることが好ましい。しかしながら、高含有は、ガラスの耐水性を低下させることもあるので、本発明では１５重量％以下まで含有させることが好ましい。
【００１４】
また、前記ガラスがＣａＯ及びＭｇＯから選ばれる少なくとも一つを１５〜３０重量％、好ましくは１８〜２５重量％、より好ましくは２０〜２４重量％含有することが好ましい。ＣａＯ、ＭｇＯは、ガラスの耐水性を向上させる成分であり、ガラス中に含有させることが好ましい。そして、特にＣａＯを含有させることが好ましい。しかしながら、高含有は、ガラスの溶解性を低下させ、製造過程でガラスを結晶化させることもあるので、本発明では３０重量％以下まで含有させることが好ましい。
【００１５】
そして、前記粉体は、５〜６００μｍ、好ましくは５〜５００μｍ、５〜１００μｍの大きさを有することが好ましい。指紋採取の際、物品に付着した指紋への付着性が、粉体の形状、流動性に影響を受けることがある。粒子のサイズが小さい程、該付着性へ好影響を与えやすいが、粉体の流動性が低下しやすくなり、鮮明な指紋採取が難しくなりやすい。本発明では、粉体の大きさは、ばらついて分布していてもよく。粉体の９０％、好ましくは９５％が前記した範囲の大きさとなっていればよい。
【００１６】
また、前記粉体は、粉体が円柱状の形状を有することが好ましい。粉体の形状を円柱状とすることで、粉体は方向によっては、小さいサイズとすることができる。円柱の高さ方向は、サイズを大きめとできるので、粉体の形状を円柱状とすることで、前記付着性と流動性とが両立しやすくなり好ましい。
【００１７】
そして、円柱状体の平均直径は、３〜３０μｍ、好ましくは５〜２０μｍ、より好ましくは、５〜１５μｍとすることが好ましい。尚、ここでの平均直径は、「ＪＩＳ  Ａ  ９５０４（２００４年）； 人造鉱物繊維保温材」に準拠した方法で得られる。該ＪＩＳは、繊維ウールの３箇所から試料を取り出してから測定するものであるが、本発明の場合は、粉体であるので、粉体の集合体から２０ｇ量ずつ３回取り出してものを代用する。
【発明の効果】
【００１８】
本発明の指紋採取用粉体は、人体の指先からの分泌物と相性がよいので、潜在指紋を効率良く、人間の目視で観察しえる状態とできるので、犯罪捜査等の指紋採取を必要とする場合に効果を奏す。
【発明を実施するための最良の形態】
【００１９】
本発明の指紋採取用粉体は、ガラスからなる指紋採取用粉体であり、該ガラスがＡｌ２Ｏ３及びＢ２Ｏ３から選ばれる少なくとも一つを２〜４５重量％含有し、Ｔｉ、Ｚｒ、Ｚｎ、Ｓｎ、Ｉｎ、Ｓｂ、Ｐｂ、Ｂｉのそれぞれの酸化物の合計量が０〜１重量％となるように含有する珪酸塩ガラスであることを特徴とする。
【００２０】
前記ガラスは、ガラス製造を容易とするための理由等により、必要に応じて、Ｒ２Ｏ（Ｒ＝Ｌｉ、Ｎａ、Ｋ）、Ｆ、ＳｒＯ、ＢａＯ、Ｆｅ２Ｏ３等をこれらの総量が３重量％以下、好ましくは２重量％以下、より好ましくは１重量％以下となる範囲で含有してもよい。
【００２１】
そして、本発明の指紋採取用粉体は、繊維化されたガラスを、例えばハンマーミル用いて、粉砕する工程を有する製法で得ることが好ましい。この粉砕を実施する前に繊維化されたガラスを５〜１００ｍｍの長さに切断しておいてもよい。そして、粉砕されて得られた粉末をふるい等にかけず、粉体の粒度を整えない状態のものを指紋採取用粉体としてもよい。
【００２２】
繊維化されたガラスは、ガラス繊維を製造するための汎用的な方法から得られる。例えば、所定の組成を有するガラスを、白金加熱容器を用い、溶融ガラスからひいた数百〜数千本の繊維を数千ｍ／分の高速で巻き取って繊維化することで得られる。
【実施例】
【００２３】
１．ガラス粉体の作製
表１に示す組成を有するガラスを作製した後、平均直径が１０μｍのガラス繊維を作製した。この繊維化されたガラスを３０ｍｍの長さに切断し、その後、ハンマーミルを用いて粉砕し、ガラス粉体とした。
【００２４】
得られたガラス粉体を微分干渉顕微鏡で観察したときの写真を図１に示す。図１（ａ）は、反射光視野時、図１（ｂ）は透過光視野時のものである。図１（ａ）と（ｂ）は共に同じ倍率で、図１（ｂ）に付記された０．０５ｍｍのサイズ幅は図１（ａ）にも適用される。
【００２５】
粉体の耐水性は、粉体を比重グラム精秤し、これを１００ｍｌ量の純水内に浸漬し、８０℃で１０時間保持した後の重量減少率を測定することで測定された。また、粉体の耐アルカリ性は、粉体を比重グラム精秤し、これを１００ｍｌ量の１０％のＮａＯＨ水溶液内に浸漬し、８０℃で１６時間保持した後の重量減少率を測定することで測定された。
【００２６】
さらに、粉体の耐酸性は、粉体を比重グラム精秤し、これを１００ｍｌ量の１０％のＨＣｌ水溶液内に浸漬し、８０℃で９６時間保持した後の重量減少率を測定することで測定された。
【００２７】
【表１】
2008284072.tif 000003
【００２８】
２．指紋採取性の評価
上記で得られたガラス粉体の指紋採取用粉体としての特性を評価した。板ガラス、及びアルミ製のドアノブに指紋をつけ、実施例及び比較例の粉体で指紋を採取したときに観測される指紋の鮮明度を目視で評価したところ、実施例の粉体は、板ガラス、アルミ製のドアノブともに潜在指紋も含め鮮明な指紋を採取できた。一方は、比較例のガラス粉体は、板ガラスに対しては、不鮮明ではあるが指紋が採取でき、アルミ製のドアノブに対しては、指紋の採取が困難であった。
【図面の簡単な説明】
【００２９】
【図１】実施例のガラス粉体を微分干渉顕微鏡で観察したときの写真を示す図である。図１（ａ）は、反射光視野時、図１（ｂ）は透過光視野時のものである。図１（ａ）と（ｂ）はともに同じ倍率で、図１（ｂ）に付記された０．０５ｍｍのサイズ幅は図１（ａ）にも適用される。
【図１】
2008284072.tif 000004